ПОЛИТЕТРАФТОРЭТИЛЕНОВАЯ ВОДНАЯ ЭМУЛЬСИЯ И СПОСОБ ЕЕ ПОЛУЧЕНИЯ, ПОЛИТЕТРАФТОРЭТИЛЕНОВАЯ ВОДНАЯ ДИСПЕРСИЯ, ПОЛУЧАЕМАЯ ПРИ ИСПОЛЬЗОВАНИИ ТАКОЙ ВОДНОЙ ЭМУЛЬСИИ, ПОЛИТЕТРАФТОРЭТИЛЕНОВЫЙ ТОНКОДИСПЕРСНЫЙ ПОРОШОК И РАСТЯНУТЫЙ ПОРИСТЫЙ МАТЕРИАЛ

4-8
ТФЭ
1. Способ получения политетрафторэтиленовой водной эмульсии, который включает проведение эмульсионной полимеризации тетрафторэтилена при использовании, по меньшей мере, одного фторированного эмульгатора, выбираемого из группы, состоящей из С фторированной карбоновой кислоты, содержащей в своей основной цепи от 1 до 4 атомов кислорода звеньев простого эфира, и ее солей, для получения водной эмульсии, включающей политетрафторэтиленовые микрочастицы, характеризующиеся средним размером первичных частиц в диапазоне от 0,1 до 0,3 мкм, где в начале эмульсионной полимеризации тетрафторэтилена в систему эмульсионной полимеризации включают (полифторалкил)этилен (а), описывающийся следующей далее формулой (1), и/или сомономер (b), характеризующийся константой сополимеризации мономера r в диапазоне от 0,1 до 8 при сополимеризации с тетрафторэтиленом, обеспечивая их введение в количестве в диапазоне от 0,001 до 0,01% масс. в расчете на конечное количество полученного политетрафторэтилена,
CH
=CH-Rf
(1),
2
1
1
1-10
где Rf представляет собой С полифторалкильную группу.
2. Способ получения политетрафторэтиленовой водной эмульсии по п.1, где средний размер первичных частиц у политетрафторэтиленовых микрочастиц находится в диапазоне от 0,2 до 0,3 мкм.
2
2
2
2
2
4
2
2
6
3. Способ получения политетрафторэтиленовой водной эмульсии по п.1, где (полифторалкил)этилен (а) является, по меньшей мере, одним представителем, выбираемым из группы, состоящей из CH=CH-(CF)F, CH=CH-(CF)F и CH=CH-(CF)F.
4. Способ получения политетрафторэтиленовой водной эмульсии по п.1, где сомономер (b) является, по меньшей мере, одним представителем, выбираемым из группы, состоящей, из следующей далее формулы (2), следующей далее формулы (3), перфтор(2-метилен-4-метил-1,3-диоксолана), перфтор(2,2-диметил-1,3-диоксола) и перфтор(5-метокси-1,3-диоксола),
CF
=CF-O-(CF
)
CF=CF
(2),
2
2
n
2
где n представляет собой целое число 1 или 2,
CF
=CF-O-Rf
(3),
2
2
2
1-2
где Rf представляет собой С перфторалкильную группу).
5. Политетрафторэтиленовая водная эмульсия, получаемая по способу по п.1.
6. Политетрафторэтиленовая водная дисперсия, получаемая в результате добавления к политетрафторэтиленовой водной эмульсии по п.5 неионного поверхностно-активного вещества для стабилизации с последующим концентрированием, где уровень содержания политетрафторэтиленовых микрочастиц находится в диапазоне от 50 до 70% масс.
7. Политетрафторэтиленовый тонкодисперсный порошок, получаемый в результате коагулирования политетрафторэтиленовой водной эмульсии по п.5, который сохраняет время релаксации напряжения, равное, по меньшей мере, 500 секундам.
8. Политетрафторэтиленовый тонкодисперсный порошок по п.7, который характеризуется стандартной относительной плотностью в диапазоне от 2,135 до 2,155.
9. Растянутый пористый материал, получаемый в результате экструдирования пасты из политетрафторэтиленового тонкодисперсного порошка по п.7 с последующим растяжением.